이 유전 고무 140 중량 부 에 , 「 다이아 나 프로세스 오일 PW - 380 」 ( 상품명 ; 이데미쓰 고산 주식회사 제 ) 10 중량 부 와 , 보강제 로서 「 시스 트 HAF 」 카본 블랙 ( 상품명 ; 도카이 카본 주식회사 제 ) 80 중량 부 를 , 4 . 3 L 용량 의 밴 버리 믹서 에 의해 150 ℃ 에서 2 분 간 혼련 하 고 , 가황 촉진제 로서 산화아연 5 중량 부 , 가공 조제 로서 스테아르산 1 중량 부 , 가황제 로서 황 1 . 5 중량 부 , 가황 촉진제 로서 테트라메틸 티우 람다 이 설파이드 1 . 0 중량 부 및 가황 촉진제 로서 2 - 머 캅 토벤 조티 아졸 0 . 5 중량 부 를 배합 하 여 , 8 인치 오픈 롤 ( 전후 롤 온도 : 50 ℃, 전 롤 회전수 : 14 rpm , 후 롤 회전수 : 16 rpm ) 로 혼련 하 고 , 2 L 용량 의 밴 버리 믹서 에 의해 150 ℃ 로 혼련 하 여 , 고무 조성물 ( 이하 「 배합 고무 」 라고 도 함 ) 을 수득 했 다 . 배합 고무 를 100 ℃ 프레스 성형기 에 의해 두께 2 mm 의 시트 상 으로 성형 하 고 , 성형 과 동시 에 170 ℃ 로 20 분 간 가열 함 으로써 가교 물 을 수득 했 다 . 이렇게 하 여 수득 된 가교 물 의 각 물성 치 를 표 20 에 나타낸다 .